(57)【特許請求の範囲】
【請求項１】
空気層と真空層とを並設すると共に、屋外空間と屋内空間とを仕切るべく、少なくとも三枚の板ガラスで構成し、かつ、低放射率膜層を有し、その低放射率膜層が、遠赤外線を反射し易く、かつ、近赤外線を吸収し易い特性を備えているガラスパネルであって、
前記板ガラスのうち、前記屋外空間に接する屋外側板ガラス、あるいは、前記屋内空間に接する屋内側板ガラスの少なくとも何れか一方が、前記真空層に接し且つその真空層に接する板ガラスの面に前記低放射率膜層を有しているガラスパネル。
【請求項２】
前記低放射率膜層が、フッ素を混入させた酸化錫を主成分とする薄膜により形成してある請求項１に記載のガラスパネル。
【請求項３】
前記低放射率膜層が、銀層を透明誘電体層で挟んで構成した複合層を少なくとも一組有する薄膜によって形成してある請求項１に記載のガラスパネル。
【発明の詳細な説明】
【０００１】
【発明の属する技術分野】
本発明は、空気層と真空層とを並設すると共に、屋外空間と屋内空間とを仕切るべく、少なくとも三枚の板ガラスで構成し、かつ、低放射率膜層を有し、その低放射率膜層が、遠赤外線を反射し易く、かつ、近赤外線を吸収し易い特性を備えているガラスパネルに関する。
【０００２】
【従来の技術】
従来、この種のガラスパネルとしては、例えば、三枚の板ガラスで構成し、中央の板ガラスと一方側の板ガラスとの間を真空層に形成し、中央の板ガラスと他方側の板ガラスとの間を空気層に形成して低熱貫流率を有するように構成したものがあった。
【０００３】
【発明が解決しようとする課題】
上記従来のガラスパネルでは、前記空気層と前記真空層との働きによって熱貫流率が低く断熱性能に優れたガラスパネルを得ることができる。
ただし、当該従来のガラスパネルは、通常、ガラスの放射率が高いため、例えば、前記ガラスパネルを一般の建物の窓ガラスに使用した場合には、冬季において屋内空間の温熱が赤外線の形で三枚のガラス間を伝わって屋外空間に放散してしまうという不都合が生じていた。
尚、ここで放射率とは、熱線を受けて高温化した板ガラスから再び熱が外部に放散される場合において、板ガラスに照射された全熱量のうち、当該板ガラスから再び放散される熱量の比をいう。
【０００４】
本発明の目的は、上記従来の問題点を解消し、高い断熱性を備えると共に、赤外線等の熱線を遮蔽し得るガラスパネルを提供することにある。
【０００５】
【課題を解決するための手段】
〔構成１〕
本発明のガラスパネルは、請求項１に示すごとく、空気層と真空層とを並設すると共に、屋外空間と屋内空間とを仕切るべく、少なくとも三枚の板ガラスで構成し、かつ、低放射率膜層を有し、その低放射率膜層が、遠赤外線を反射し易く、かつ、近赤外線を吸収し易い特性を備えているガラスパネルであって、板ガラスＧのうち、屋外空間に接する屋外側板ガラス、あるいは、屋内空間に接する屋内側板ガラスの少なくとも何れか一方が、真空層Ｓに接し且つ前記真空層Ｓに接する板ガラスの面に低放射率膜層Ｍを有している点に特徴がある。
〔作用効果〕
本発明のごとく、屋外側板ガラスあるいは屋内側板ガラスの少なくとも何れか一方の板ガラスを、真空層に接し且つ当該真空層に接する板ガラスの面に低放射率膜層を有するように構成しておけば、この低放射率膜層によって赤外線を反射させることができ、空気層と真空層とが有する断熱効果に加えて、赤外線が、暖房している屋内空間から屋外空間へ放散するのを抑制できるため、上記断熱効果をより向上させることができる。
【０００６】
そして、本発明のガラスパネルでは、板ガラス自身が高温化するのを防止する機能を有する。即ち、前記低放射率膜層は、遠赤外線を良好に反射するのであるが、低放射率膜層を有しない板ガラスに比べて近赤外線を吸収し易いという特性を有する。よって、前記低放射率膜層を形成した板ガラスは、低放射率膜層を形成しない板ガラスに比べて日射を受ける際に高温となり易い。
仮に、低放射率膜層を備えた板ガラスがガラスパネルの中央の板ガラスを構成している場合には、日射により当該板ガラスが一旦加熱されてしまうと、当該板ガラスの両側の空間が断熱されているため何れの空間にも熱量が伝達されず、当該板ガラスのみが高温となってしまう。これにより、真空層を介して相対した板ガラスとの間の温度差が過大になり、大きな歪みを生じせしめ、場合によっては破壊するなどの不都合が生じることとなる。  しかし、本発明のガラスパネルでは、低放射率膜層を、屋外空間に接する屋外側板ガラスあるいは屋内空間に接する屋内側板ガラスに設けてあるので、低放射率膜層を設けた板ガラスの温度が上昇しようとしても、当該板ガラスの有する熱は、屋外空間あるいは屋内空間の空気中に容易に放散され、上記のような不都合が生じるのを防止することができる。
尚、本発明においては、屋外側板ガラスあるいは屋内側板ガラスの少なくとも何れか一方の板ガラスが、真空層に接し且つ低放射率膜層を有していればよい。つまり、何れか一方の板ガラスが本構成を有するものであれば、他方の板ガラスの構成は任意である。例えば、当該他方の板ガラスについては、低放射率膜層を有するか否か、あるいは、仮に低放射率膜層を有している場合に、当該低放射率膜層が真空層に接しているか空気層に接しているかは任意である。
【０００７】
〔構成２〕
本発明のガラスパネルにおいては、請求項２に示すごとく、フッ素を混入させた酸化錫を主成分とする薄膜によって前記低放射率膜層Ｍを形成することができる。
〔作用効果〕
上記、低放射率膜層は、例えば５００〜７００℃に加熱した板ガラスの表面に、四塩化錫（ＳｎＣｌ4）又はジメチル錫ジクロライド（（ＣＨ3）2ＳｎＣｌ2） 等の錫の有 機化合物を気化させたものを、窒素ガス等の搬送ガスによって吹き付けて得ることができ、この時、フッ素を膜に添加すると放射率をより低下させることができる。
上記方法によって、例えば０．２〜１．０μｍ（２０００〜１００００Å）程度の膜厚を有し、透明で且つ導電性を示すフッ素含有酸化錫膜を得ることができる。この場合、膜中の伝導電子が赤外線を反射する機能を有し、放射率がおよそ０．２０〜０．１５程度となって断熱性に優れたガラスパネルを形成することができる。
【０００８】
〔構成３〕
本発明のガラスパネルにおいては、請求項３に示すごとく、銀層を透明誘電体層で挟んで構成した複合層を少なくとも一組有する薄膜によって前記低放射率膜層Ｍを形成することができる。
〔作用効果〕
このように、銀層を透明誘電体層で挟んで構成した少なくとも一組の複合層によって低放射率膜層を構成することで、例えば日射中の赤外線を当該薄膜が良好に反射し、屋内空間への赤外線の透過量を低く抑えることができる。  銀は、導電性を有するため赤外線も良好に反射するが、そのままでは可視光線の反射率が高く、窓に必要不可欠な透明性を得ることができない。従って、銀層を両側からＴｉＯ2，ＺｎＯ，ＳｎＯ2等の透明誘電体層で挟み、銀層の両側からの可視光反射を抑制すれば、透明で且つ赤外線を反射する多層膜を得ることができる。このようにして得た低放射率膜層Ｍの放射率は、略０．１０〜０．０５であり、優れた断熱性能を発揮する。
【０００９】
また、このような複合層を二層以上積層することで、低放射率膜層Ｍの放射率はさらに低減する。例えば、上記複合層を二組積層した場合の放射率は、約０．０２〜０．０５となり、複合層を一層だけ設ける場合に比べてより優れた断熱効果を有する低放射率膜層Ｍを得ることができる。
【００１０】
尚、上述のように、図面との対照を便利にするために符号を記したが、該記入により本発明は添付図面の構成に限定されるものではない。
【００１１】
【発明の実施の形態】
以下に本発明の実施の形態を図面に基づいて説明する。尚、図面において従来例と同一の符号で表示した部分は、同一又は相当の部分を示している。
【００１２】
（概要）
図１には、本発明に係るガラスパネルの構造を示す。
当該ガラスパネルは、例えば、屋外空間と屋内空間との間を仕切る窓ガラスとして使用する。当該ガラスパネルは、例えば三枚の板ガラスＧで構成し、これらの板ガラスＧによって空気層Ｋと真空層Ｓとを形成してあると共に、板ガラスＧの表面に低放射率膜層Ｍを形成しておくことで良好な断熱効果を発揮させるものである。
【００１３】
（ガラスパネルの構成）
図１に示すごとく、当該ガラスパネルを構成する三枚の板ガラスＧは、屋外空間の側に位置するものから順に、第１板ガラスＧ１、第２板ガラスＧ２、第３板ガラスＧ３と称する。即ち、本実施形態においては、特許請求の範囲で示した前記屋外側板ガラスは第１板ガラスＧ１であり、前記屋内側板ガラスは第３板ガラスＧ３である。
これら板ガラスＧ１〜Ｇ３の厚みの選択は自由であるが、一般的には、例えば３ｍｍ程度の厚さのものを用いることが多い。
【００１４】
本実施形態では、第１板ガラスＧ１と第２板ガラスＧ２との間に空気層Ｋを形成し、第２板ガラスＧ２と第３板ガラスＧ３との間に真空層Ｓを形成してある。  前記空気層Ｋは、第１板ガラスＧ１の周縁部Ｅと第２板ガラスＧ２の周縁部Ｅとの間にシール部材Ｐ１を設けると共に、内部に乾燥剤を充填することで乾燥空気を封入した構造となっている。当該空気層Ｋを設けることで、断熱性、遮音性等を高めることができる。
一方の前記真空層Ｓは、第２板ガラスＧ２と第３板ガラスＧ３とで挟まれた空間の圧力を１０-2Ｔｏｒｒ以下に設定して形成してある。このような真空層Ｓは極めて優れた断熱効果および遮音効果を発揮する。しかも、前記空気層Ｋに比べて狭い幅の空間を設けておくだけでも十分であり、全体としてガラスパネルの厚みを薄くすることができる。
このような真空層Ｓを形成するには、例えば、第２板ガラスＧ２と第３板ガラスＧ３との間の気圧を減圧容器等の内部において低下させておき、その状態で第２板ガラスＧ２の周縁部Ｅと第３板ガラスＧ３の周縁部Ｅとを低融点ガラスＰ２等によって融着することで行う。
【００１５】
（低放射率膜層）
本発明のガラスパネルにおいては、屋外空間あるいは屋内空間の何れかに接する最も外側の板ガラスＧであって、前記真空層Ｓに接している板ガラスＧに低放射率膜層Ｍを形成する。
当該低放射率膜層Ｍは、例えば、５００〜７００℃に加熱した板ガラスの表面に、四塩化錫（ＳｎＣｌ4）またはジメチル錫ジクロライド（（ＣＨ3）2ＳｎＣｌ2） 等の錫 の有機化合物を気化させたものを、窒素ガス等の搬送ガスによって吹き付けて形成する。また、有機溶媒に溶解させた圧縮空気と共に錫の有機化合物を加圧し、霧状にして噴霧することによっても得ることができる。この時、フッ素を膜に添加すると放射率をより低下させることができる。そのためには、フッ素を含み、気化し易い化合物である、例えば、フッ化水素（ＨＦ）あるいはトリフルオロ酢酸（ＣＦ3ＣＯＯＨ） 等の化合物を錫化合物の蒸気に混入し、同時に噴霧するのである。
これにより得られるフッ素含有酸化錫膜の膜厚は、０．２〜１．０μｍ（２０００〜１００００Å）程度が適当である。この時、透明で且つ導電性を示す膜となり、膜中の伝導電子によって赤外線が反射されることにより、板ガラスの放射率はおよそ０．２０〜０．１５程度になる。
【００１６】
前記低放射率膜層Ｍは、前記第３板ガラスＧ３の両面のうち、特に前記真空層Ｓに接する面、即ち、屋外空間または屋内空間に接しない側の面に形成する。当該構成とするのは、仮に、屋外空間または屋内空間に接する側の面に低放射率膜層Ｍを形成した場合には、他物との接触等によって前記低放射率膜層Ｍが剥がれたり、板ガラスＧの表面の光沢性が失われて、光を反射して景色を映り込ませる等のガラス本来の特徴を生かすことができなくなるからである。
【００１７】
本発明のガラスパネルにおいては、前記低放射率膜層Ｍは、あくまでも真空層Ｓに接し、かつ、屋外空間あるいは屋内空間に接している板ガラスＧに形成するのであって、真空層Ｓに接していても屋外空間あるいは屋内空間とは接しない板ガラスＧに対しては形成しない。
第一に、前記低放射率膜層Ｍを前記真空層Ｓに接する板ガラスＧに形成する理由であるが、一般に空気層Ｋを介するより真空層Ｓを介する方が熱は伝わり難いため、低放射率膜層Ｍにより赤外線伝熱を抑える効果は、空気層Ｋよりも真空層Ｓの方が大きいからである。即ち、空気層Ｋの熱抵抗をＲｋ、真空層Ｓの熱抵抗をＲｓとし、通常の板ガラス間における赤外線伝熱の容易さ（熱コンダクタンス）をＣｎ，低放射率膜層Ｍを施した板ガラス間の赤外線熱コンダクタンスをＣｅとすると、空気層Ｋに低放射率膜層Ｍがあった場合の熱コンダクタンスＣ１は、
Ｃ１＝１／（１／（１／Ｒｋ＋Ｃｅ）＋１／（１／Ｒｓ＋Ｃｎ））
であり、一方、真空層Ｓに低放射率膜層Ｍがあった場合の熱コンダクタンスＣ２は、
Ｃ２＝１／（１／（１／Ｒｋ＋Ｃｎ）＋１／（１／Ｒｓ＋Ｃｅ））
である。
詳細は省略するが、上記２式の差より
Ｃ１−Ｃ２  ∝  （Ｃｅ−Ｃｎ）・（Ｒｋ−Ｒｓ）
となり、  Ｒｓ≫Ｒｋ  かつ  Ｃｎ≫Ｃｅ  なので、  Ｃ２＜Ｃ１  といえる。
第二に、低放射率膜層Ｍを屋外空間あるいは屋内空間に接する板ガラスＧに形成する理由であるが、仮に、前記真空層Ｓに接する板ガラスＧであって、屋外空間あるいは屋内空間とは接していない板ガラスＧに対して低放射率膜層Ｍを形成した場合には以下のような不都合が生じるからである。
今、図２に示すごとく、第２板ガラスＧ２の両面のうち、前記真空層Ｓに接する面に低放射率膜層Ｍを形成したとする。この場合、例えば第２板ガラスＧ２が昇温し、変形量が大きくなるという不都合が生じる。これは、遠赤外線は良く反射するものの近赤外線はある程度吸収するという前記低放射率膜層Ｍの特性に起因する。つまり、膜中の伝導電子は波長１〜２μｍ程度の近赤外線を吸収し易い。この近赤外線は、地上に照射される太陽光のエネルギーの約５０％を占めるから、膜のないソーダライムフロートガラス等に比べて日射を吸収し易く、日照時の温度上昇が大きくなるのである。
このため、第２板ガラスＧ２については、一旦加熱されてしまうと、既に高温となっている空気層Ｋに当該第２板ガラスＧ２の熱は伝導し難く、反対側の真空層Ｓを介して第３板ガラスＧ３に伝達される熱量はさらに少ないものとなる。このため、第２板ガラスＧ２のみが高温となって第２板ガラスＧ２に大きな歪みが発生する場合がある。この歪み量は夏季において特に大きく、場合によっては、第１板ガラスＧ１あるいは第３板ガラスＧ３に対する歪み量が過大となって、空気層Ｋを形成するためのシール部材Ｐ１が破損したり、第２板ガラスＧ２あるいは第３板ガラスＧ３が割れる等の不都合が生じる。
【００１８】
しかし、図１に示すごとく、真空層Ｓに接する第３板ガラスＧ３に低放射率膜層Ｍを形成しておけば、夏季等において、低放射率膜層Ｍに吸収された近赤外線によって第３板ガラスＧ３が加熱されたとしても、その保有熱は屋内空間に放出されるから、それほど第３板ガラスＧ３の温度が高まることはない。そして、第２板ガラスＧ２との間には真空層Ｓが存在するため第２板ガラスＧ２が加熱されることはなく、第２板ガラスＧ２の熱膨張が過大となることもない。
よって、本構成の場合には、屋外空間から屋内空間への熱貫流を低く抑えることができると共に、特段の不都合を生じることなく赤外線の入射を抑制することができるのである。
【００１９】
なお、冬季の夜間においても、本発明のガラスパネルは良好な赤外線遮蔽機能を発揮する。つまり、夜間においては、屋内の家具等から放射された遠赤外線が第３板ガラスＧ３の側から第１板ガラスＧ１の側に向かって透過しようとする。しかし、この場合には、前記低放射率膜層Ｍは屋内空間に接している第３板ガラスＧ３に形成してあるため、遠赤外線は第３板ガラスＧ３を透過しただけで再び屋内空間側に反射されることとなる。また、遠赤外線が第２板ガラスＧ２等で吸収されることもなく、結果として屋内空間の温度低下を抑制することができるのである。
【００２０】
上記実施形態では真空層Ｓを屋内空間側に設ける例を示したが、この他にも図３に示すごとく屋外空間に接する第１板ガラスＧ１に真空層Ｓを設けてもよい。この場合、屋内空間から屋外空間への熱の流れは図１に示した例と同様である。
【００２１】
（効果）
以上のごとく、屋外空間あるいは屋内空間に接すると共に、真空層Ｓに接する板ガラスＧの内面に低放射率膜層Ｍを設けた本発明のガラスパネルであれば、屋外空間および屋内空間の間での熱貫流と赤外線の透過とを最小に抑えて良好な熱線遮蔽機能を発揮すると共に、過熱による破損等が生じ難いガラスパネルを提供できることとなった。
【００２２】
【実施例】
本発明に係る低放射率膜層Ｍは、前述したごとく加熱した板ガラスＧの上に四塩化錫（Ｓｎｃｌ4）、ジメチル錫ジクロライド（（ＣＨ3）2ＳｎＣｌ2）の他、モノメチル 錫トリクロライド（ＣＨ3ＳｎＣｌ3）、 モノブチル錫トリクロライド（Ｃ4Ｈ9ＳｎＣｌ3） 等の錫の有機化合物を、蒸気または霧状にして噴霧することにより得る。噴霧に際しては、例えば、フッ化水酸（ＨＦ）、トリフルオロ酢酸（ＣＦ3ＣＯＯＨ）、 フロンガス等のフッ素化合物を適宜混合させるとさらに高い赤外線反射機能を得ることができる。膜厚は、０．２〜１．０μｍ（２０００〜１００００Å）に形成するのが好ましい。これによって得られた板ガラスＧの放射率は、およそ０．２０〜０．１５である。
【００２３】
また、当該低放射率膜層Ｍは、スパッタリングによって得ることもできる。この場合には、例えば、板ガラスＧの表面に、酸化錫、酸化亜鉛等の酸化物膜を第一層として形成し、次に、銀あるいは前述と同じ酸化物膜を第二層として積層する。この場合には、前記第一層は０．０１〜０．０５μｍ（１００〜５００Å）に形成し、銀の層は０．００５〜０．０２μｍ（５０〜２００Å）に、さらに、第２層目の酸化物膜は０．０１〜０．０５μｍ（１００〜５００Å）程度に形成する。このようにして得られた低放射率膜層Ｍの放射率は０．１０〜０．０５であった。
【００２４】
本発明のガラスパネルは、上述のごとく、外層を形成していて、かつ、真空層Ｓに接している板ガラスＧに低放射率膜層Ｍを形成するのであるが、当該構成を採ることの根拠は、以下の試験結果から理解できる。
図４〜図７に、四塩化錫による低放射率膜層Ｍを形成した板ガラスＧを用いたガラスパネルの温度上昇試験の結果を示す。
【００２５】
図４および図５は、屋外空間側に空気層Ｋを有し、屋内空間側に真空層Ｓを有する場合の結果を示す。図４は、第２板ガラスＧ２の両面のうち熱源側に前記低放射率膜層Ｍを形成した場合を示し、図５は、真空層Ｓに接する第３板ガラスＧ３の内側面に前記低放射率膜層Ｍを形成した場合を示す。即ち、図５に示すものが本発明に係るガラスパネルであり、図４に示すものは比較のためのガラスパネルである。
図４に係る結果と図５に係る結果とを比較してみると、第１板ガラスＧ１の温度および第３板ガラスＧ３の温度は、図４と図５との間においてそれほどの差はない。ただし、図４および図５の何れの場合においても、第１板ガラスＧ１および第３板ガラスＧ３は、日射が有する赤外線をある程度吸収するため、夫々が接する屋外空間の気温あるいは屋内空間の気温に比べて高温となる。しかし、第１板ガラスＧ１および第３板ガラスＧ３は、自身が温められるものの、得た熱量は屋外空間あるいは屋内空間の空気に順次放熱するから、第１板ガラスＧ１および第３板ガラスＧ３の温度は４０℃程度に上昇するに過ぎない。
【００２６】
しかし、第２板ガラスＧ２の温度については、低放射率膜層Ｍの形成位置によって加熱程度が大きく異なり、特に、第２板ガラスＧ２に低放射率膜層Ｍを形成した場合には、第２板ガラスＧ２が加熱される程度は大きくなる。これは、低放射率膜層Ｍの特性と、ガラスパネルの断熱性とに基づく。つまり、低放射率膜層Ｍは、遠赤外線については良好に反射するが、近赤外線については、ある程度吸収してしまうという特性を有する。このため、低放射率膜層Ｍを形成した板ガラスＧが吸収する熱量は、低放射率膜層Ｍを形成しない板ガラスＧの吸収熱量よりも多くなる。そして、第２板ガラスＧ２に低放射率膜層Ｍが形成されている場合には、当該第２板ガラスＧ２を挟む両側の空間が乾燥断熱空気層Ｋおよび真空層Ｓであるため、吸収した熱量の逃げ場がなくなり、第２板ガラスＧ２はより高温となるのである。
例えば、図４の場合には、第２板ガラスＧ２の温度は４９．９℃まで上昇するが、図５の場合には、４４．４℃までの上昇に止まっており、低放射率膜層Ｍを第３板ガラスＧ３に形成した場合には、第２板ガラスＧ２の過熱を抑制する効果が良く発揮されている。
このように、比較例である図４のガラスパネルでは、第２板ガラスＧ２の熱膨張が第１板ガラスＧ１あるいは第３板ガラスＧ３の熱膨張よりも大きくなって何れかの板ガラスＧが破損するおそれがあったのに対し、本発明に係る図５のガラスパネルではそのような破損のおそれは大幅に少なくなる。
【００２７】
尚、前記低放射率膜層Ｍを第１板ガラスＧ１に形成した場合の結果については記載を省略したが、その場合には、赤外線を吸収して第１板ガラスＧ１が得た熱量の一部が空気層Ｋを加熱し、さらに当該空気層Ｋによって第２板ガラスＧ２が加熱されることとなるため、第２板ガラスＧ２は、図４の場合と図５の場合との中間程度の温度にまで加熱されると考えられる。
【００２８】
図６および図７は、屋外空間側に真空層Ｓを有し、屋内空間側に空気層Ｋを有する場合に係る結果を示す。ここでは、図７に示したガラスパネルが本発明に係るものであり、図６に示したガラスパネルは比較例である。
比較例に係る図６は、第２板ガラスＧ２の両面のうち熱源側に前記低放射率膜層Ｍを形成した場合を示し、本発明に係る図７は、真空層Ｓに接する第１板ガラスＧ１の内側面に前記低放射率膜層Ｍを形成した場合を示す。
この場合にも、図６に係る結果と図７に係る結果とを比較してみると、第１板ガラスＧ１の温度は、図６と図７との間においてそれほど差はみられない。ただし、図６に係る第３板ガラスＧ３の温度が、図７に係る第３板ガラスＧ３の温度よりも多少高くなっているが、これは、図６では、第２板ガラスＧ２に低放射率膜層Ｍが形成してあり、第３板ガラスＧ３が接する空気層Ｋが、より高温に加熱されることに起因する。
【００２９】
第２板ガラスＧ２の温度については、当該第２板ガラスＧ２自身に低放射率膜層Ｍを形成した図６の場合には５１．５℃まで上昇するが、図７の場合には４０．２℃までの上昇に止まっている。つまり、真空層Ｓに接する第１板ガラスＧ１に低放射率膜層Ｍを形成した場合には、上記図４および図５に係る場合と同様に、第２板ガラスＧ２の温度上昇が抑制され、本発明に係る図７のガラスパネルにおいては、板ガラスＧが破損する等の不都合がより低減化されることがわかる。
【００３０】
尚、ここでも、前記低放射率膜層Ｍを第３板ガラスＧ３に形成した場合の結果については記載を省略したが、図６の場合と図７の場合との中間の結果が得られるものと考えられる。
【００３１】
以上の図４〜図７に示した結果から明らかなごとく、真空層Ｓに接する板ガラスＧであって、屋外空間あるいは屋内空間に接している板ガラスＧの内面に低放射率膜層Ｍを形成した図５および図７に係るガラスパネルの場合には、第２板ガラスＧ２の温度上昇を良好に抑制することができ、第２板ガラスＧ２が破損する等の不都合が生じるのを防止することができる。
【００３２】
〔別実施形態〕
〈１〉  上記実施形態では、低放射率膜層Ｍを、屋内空間側において真空層Ｓに接している第３板ガラスＧ３にのみ設ける例を示したが、これに加えて、屋外空間に接する第１板ガラスＧ１にも低放射率膜層Ｍを設けることとしてもよい。
このように、屋内空間に接する第３板ガラスＧ３と、屋外空間に接する第１板ガラスＧ１との双方に低放射率膜層Ｍを設けることとすれば、屋内空間或いは屋外空間のうち何れの側が高温であっても、当該高温側の空間に接する板ガラスＧに低放射率膜層Ｍが存在することとなる。この結果、高温側の空間からの赤外線をガラスパネルの内部に進入させることなく反射させることができ、内部に存在する板ガラスＧに吸収される赤外線の量を低減化することができる。そして、高温側の空間に接する板ガラスで反射されずにガラスパネルの内部に進入した赤外線は、反対側の板ガラスＧに形成した低放射率膜層Ｍによって再び透過を阻止されることとなる。
よって、本別実施形態のガラスパネルであれば、屋外空間と屋内空間との間で生じる熱貫流と赤外線の透過とをより確実に抑えることができ、極めて良好な熱線遮蔽機能を発揮させることができる。
【００３３】
〈２〉  上記実施形態では、低放射率膜層Ｍを、フッ素を混入させた酸化錫を主成分とする薄膜で形成する例を示したが、本構成に限られるものではなく、銀層を透明誘電体層で挟んで構成した複合層を少なくとも一組有する薄膜によって前記低放射率膜層Ｍを形成することもできる。
銀は、導電性を有するため赤外線も良好に反射するが、そのままでは可視光線の反射率が高く、窓に必要不可欠な透明性を得ることができない。従って、銀層を両側からＴｉＯ2，ＺｎＯ，ＳｎＯ2等の透明誘電体層で挟み、銀層の両側からの可視光反射を抑制すれば、透明で且つ赤外線を反射する多層膜を得ることができる。このような多層膜は、各層の厳密な膜厚管理が必要であるため、一般的には物理蒸着法、工業的には大面積に処理可能なスパッタリング法によって膜を形成するのが一般的である。
上記銀層が良好な透明性を有するためには、銀層の膜厚が重要なパラメーターとなる。具体的には、前記銀層は、０．００５〜０．０２μｍ（５０〜２００Å）の厚みに形成する。
一方、前記銀層を挟む両側の透明誘電体層の膜厚は屈折率によって最適化すれば良く、例えば、０．０１〜０．０５μｍ（１００〜５００Å）の範囲で設定する。
このようにして得た低放射率膜層Ｍの放射率は、略０．１０〜０．０５であり、これは、上記酸化錫薄膜が有する放射率よりも優れている。ただし、銀層は、空気中の水分等によって容易に凝集劣化し、外観および放射率が劣化するので、保管等に際しての取扱いには注意を要する。
【００３４】
前記低放射率膜層Ｍは、上記のような複合層を二層以上積層してさらに優れた特性を得ることも可能である。その場合、夫々の複合層を形成する個々の膜の膜厚は、複合層を一層だけで構成する場合に比べて、より厳密に設定する必要がある。上記複合層を二組積層した場合には放射率が約０．０２〜０．０５となり、断熱性能がさらに優れた低放射率膜層Ｍを得ることができる。
ただし、銀層中の伝導電子は波長１〜２μｍ程度の近赤外線を僅かに吸収する。この近赤外線領域は、地上に照射される太陽光のエネルギーの約５０％を占める。そのため、低放射率膜層Ｍを有しないソーダライムフロートガラス等に比べて日射を吸収し易く、日照時の温度上昇が大きくなる。
【００３５】
〈３〉  前記空気層Ｋには、通常、乾燥空気を封入するが、その他のものとして、アルゴンあるいはクリプトン等のガスを封入しておいてもよい。これらの希ガスは、前記空気層Ｋの内部で対流し難いため、二枚の板ガラスＧ間での熱伝達を抑制し、断熱効果を高めることができる。
また、上記ガスを封入しておけば、前記空気層Ｋの内部で結露が生じるのをより確実に防止して、長期にわたって清浄なガラス表面を維持することができる。
【００３６】
〈４〉  前記板ガラスＧは、先の実施形態で説明した厚み３ｍｍの板ガラスＧに限るものではなく、他の厚みの板ガラスＧであってもよい。
また、板ガラスＧの種別は任意に選定することが可能であり、例えば型板ガラス、すりガラス（表面処理により光を拡散させる機能を付与したガラス ）、網入りガラス又 は強化ガラスや熱線吸収、紫外線吸収、熱線反射等の機能を付与した板ガラスや、それらとの組み合わせであってもよい。
【００３７】
〈５〉  また、ガラスの組成については、ソーダ珪酸ガラス（ソーダ石灰シリカガラス）や、ホウ珪酸ガラス、アルミノ珪酸ガラスの他、各種結晶化ガラスであってもよい。
【００３８】
〈６〉  本発明のガラスパネルは、多種にわたる用途に使用することが可能で、例えば、建築用・乗物用（自動車の窓ガラス、鉄道車両の窓ガラス、船舶の窓ガラス ）・機 器要素用（プラズマディスプレイの表面ガラスや、冷蔵庫の開閉扉や壁部、保温装置の開閉扉や壁部）等に用いることが可能である。
【００３９】
〈７〉  本発明のガラスパネルは、長さや巾寸法が同じ板ガラスＧを組み合わせて構成してもよいし、長さや巾寸法が異なる板ガラスＧを組み合わせて構成してもよく、両板ガラスＧの重ね方は、端縁部どうしが揃う状態あるいは揃わない状態の何れの状態に重ね合わせるものであってもよい。
また、特定の板ガラスＧと他の板ガラスＧとの厚み寸法が異なるものを組み合わせてガラスパネルを構成してあってもよい。
【００４０】
〈８〉  本発明のガラスパネルは、平板状の板ガラスＧで構成されたものに限らず、曲面を有する板ガラスで構成されたものでもよい。この場合、上記〈５〉に例示したように、自動車、鉄道車両の窓ガラスのごとく曲面を有する窓部を形成するのに有用である。例えば、自動車のフロントガラスや、鉄道車両の運転台前方のガラス、客車の天窓のガラス等に本発明のガラスパネルを用いれば、防音・防熱効果が得られるばかりでなく曇り止めにも有効であり、視界を良好にして運転の安全性を高めるという利点を得ることもできる。
【図面の簡単な説明】
【図１】本発明の一実施形態に係るガラスパネルの概要を示す説明図
【図２】本発明に係るガラスパネルの効果を示すための説明図
【図３】本発明の一実施形態に係るガラスパネルの概要を示す説明図
【図４】本発明に係るガラスパネルの温度上昇試験結果に関する説明図
【図５】本発明に係るガラスパネルの温度上昇試験結果に関する説明図
【図６】本発明に係るガラスパネルの温度上昇試験結果に関する説明図
【図７】本発明に係るガラスパネルの温度上昇試験結果に関する説明図
【符号の説明】
Ｇ  板ガラス
Ｋ  空気層
Ｍ  低放射率膜層
Ｓ  真空層
【図１】
0003548434.tif 000002
【図２】
0003548434.tif 000003
【図３】
0003548434.tif 000004
【図４】
0003548434.tif 000005
【図５】
0003548434.tif 000006
【図６】
0003548434.tif 000007
【図７】
0003548434.tif 000008